(57)【要約】【課題】本発明は、例えば化学工業用配管等の高耐食性素材として好適な、特に耐応力腐食割れ性に優れた二相系ステンレス鋼を提供する。【解決手段】質量％で、Ｃ：≦０．０３％、Ｓｉ：０．１５〜１．００％、Ｍｎ：０．１５〜１．５０％、Ｐ：≦０．０３５％、Ｓ：≦０．０１０％、Ｎｉ：３〜６．５％、Ｃｒ：２１〜２７％、Ｍｏ：１〜３．５％、Ｎ：０．１〜０．２％、Ａｌ：０．００４〜０．０４０％、を含有し、残部がＦｅおよび不可避的不純物から成り、かつ、γ率：０．３０〜０．６５、Ｂ：Ｂｃａｌ  −５〜Ｂｃａｌ  ＋５ｐｐｍを満足することを特徴とする耐応力腐食割れ性に優れた二相系ステンレス鋼。【選択図】    なし【特許請求の範囲】
【請求項１】
質量％で、
Ｃ：≦０．０３％、
Ｓｉ：０．１５〜１．００％、
Ｍｎ：０．１５〜１．５０％、
Ｐ：≦０．０３５％、
Ｓ：≦０．０１０％、
Ｎｉ：３〜６．５％、
Ｃｒ：２１〜２７％、
Ｍｏ：１〜３．５％、
Ｎ：０．１〜０．２％、
Ａｌ：０．００４〜０．０４０％、
を含有し、残部がＦｅおよび不可避的不純物から成り、かつ、γ率：０．３０〜０．６５、Ｂ：Ｂｃａｌ  −５〜Ｂｃａｌ  ＋５ｐｐｍを満足することを特徴とする耐応力腐食割れ性に優れた二相系ステンレス鋼。
ただし、Ｂｃａｌ  ＝２０／｛Ｎｃａｌ  （γ）×Ｎｉｃａｌ  （γ）｝
Ｎｃａｌ  （γ）＝｛Ｎ％−（１−γ率）×Ｎｃａｌ  （α）｝／γ率
Ｎｉｃａｌ  （γ）＝１．２４×Ｎｉ％
Ｎｃａｌ  （α）＝０．００５×Ｃｒｃａｌ  （α）−０．０５９５
Ｃｒｃａｌ  （α）＝（０．２１×γ率＋０．９５６３）×Ｃｒ％
なお、Ｂｃａｌ  はＢ添加含有量最適値（ｐｐｍ）
Ｎｃａｌ  （γ）はγ相中のＮ量近似計算値（％）
Ｎｉｃａｌ  （γ）はγ相中のＮｉ量近似計算値（％）
Ｎｃａｌ  （α）はα相中のＮ量近似計算値（％）
Ｃｒｃａｌ  （α）はα相中のＣｒ量近似計算値（％）
【請求項２】
請求項１に加えて、Ｃａ：≦０．０１％添加したことを特徴とする耐応力腐食割れ性に優れた二相系ステンレス鋼。
【請求項３】
請求項１または２に加えて、Ｃｕ：≦０．８％、Ｗ：≦１％の１種以上添加したことを特徴とする耐応力腐食割れ性に優れた二相系ステンレス鋼。
【発明の詳細な説明】
【０００１】
【発明の属する技術分野】
本発明は、例えば化学工業用配管等の高耐食性素材として好適な、特に耐応力腐食割れ性に優れた二相系ステンレス鋼に関するものである。
【０００２】
【従来の技術】
従来、二相系ステンレス鋼の耐応力腐食割れ性（以下、耐ＳＣＣ性と称する）を向上させるためには、種々の鋼が開発されている。その中で例えば、特公昭４９−３６０９０号公報（特許文献１）や特公平２−３２３４３号公報（特許文献２）に開示されているように、Ｓｉ，Ｃｒ，Ｃｕ，Ｍｏを添加することで、特許文献２のように、特に塩化物、炭酸ガス等を含む腐食環境での応力腐食割れ、孔食などの腐食に対する抵抗性を高め、かつ強度、延性などの機械的性質を改善したものである。
一方、圧延方法を改善してα相とγ相とが圧延方向に平行な層状に分布している場合、耐ＳＣＣ性向上させられるものとして、特公平６−９６９３号公報（特許文献３）が開示されている。
【０００３】
【引用文献】
（１）特許文献１（特公昭４９−３６０９０号公報）
（２）特許文献２（特公平２−３２３４３号公報）
（３）特許文献３（特公平６−９６９３号公報）
【０００４】
【発明が解決しようとする課題】
二相系ステンレス鋼はフェライトとオーステナイトの相比が約１：１の組織を有していることから、ＳＵＳ３０４やＳＵＳ３１６等のオーステナイト系ステンレス鋼に対して優れた耐ＳＣＣ性を有している。上述した特許文献のように、さらに耐ＳＣＣ性を向上させるためにＭｏやＣｕ等の添加がされている。しかしながら、特許文献１や特許文献２では高合金化、すなわち高コスト化という問題がある。また、特許文献３では特殊な圧延条件が必要で、これも高コスト化という問題がある。
【０００５】
【課題を解決するための手段】
上述したように、従来の二相系ステンレス鋼の耐ＳＣＣ性改善には高合金化あるいは特殊な圧延工程等の高コスト化が伴うので、耐ＳＣＣ性を安価に改善させる方法として、発明者らは鋭意開発を進めた結果、Ｂをγ相のＮ含有量とＮｉ含有量に応じて適量添加することで、安価に耐ＳＣＣ性を改善するもので、その発明の要旨とするところは、
（１）質量％で、Ｃ：≦０．０３％、Ｓｉ：０．１５〜１．００％、Ｍｎ：０．１５〜１．５０％、Ｐ：≦０．０３５％、Ｓ：≦０．０１０％、Ｎｉ：３〜６．５％、Ｃｒ：２１〜２７％、Ｍｏ：１〜３．５％、Ｎ：０．１〜０．２％、Ａｌ：０．００４〜０．０４０％、を含有し、残部がＦｅおよび不可避的不純物から成り、かつ、γ率：０．３０〜０．６５、Ｂ：Ｂｃａｌ  −５〜Ｂｃａｌ  ＋５ｐｐｍを満足することを特徴とする耐応力腐食割れ性に優れた二相系ステンレス鋼。
ただし、Ｂｃａｌ  ＝２０／｛Ｎｃａｌ  （γ）×Ｎｉｃａｌ  （γ）｝
Ｎｃａｌ  （γ）＝｛Ｎ％−（１−γ率）×Ｎｃａｌ  （α）｝／γ率
Ｎｉｃａｌ  （γ）＝１．２４×Ｎｉ％
Ｎｃａｌ  （α）＝０．００５×Ｃｒｃａｌ  （α）−０．０５９５
Ｃｒｃａｌ  （α）＝（０．２１×γ率＋０．９５６３）×Ｃｒ％
なお、Ｂｃａｌ  はＢ添加含有量最適値（ｐｐｍ）
Ｎｃａｌ  （γ）はγ相中のＮ量近似計算値（％）
Ｎｉｃａｌ  （γ）はγ相中のＮｉ量近似計算値（％）
Ｎｃａｌ  （α）はα相中のＮ量近似計算値（％）
Ｃｒｃａｌ  （α）はα相中のＣｒ量近似計算値（％）
【０００６】
（２）前記（１）に加えて、Ｃａ：≦０．０１％添加したことを特徴とする耐応力腐食割れ性に優れた二相系ステンレス鋼。
（３）前記（１）または（２）に加えて、Ｃｕ：≦０．８％、Ｗ：≦１％の１種以上添加したことを特徴とする耐応力腐食割れ性に優れた二相系ステンレス鋼にある。
【０００７】
以下、本発明について詳細に説明する。
実用環境（中性環境、低濃度塩化物を含む）で経験されるＳＣＣ性は孔食を起点とする場合が多く、粒内あるいは粒界を経由して割れが進行する。二相系では高温でフェライトが安定で、熱間加工温度領域まで低下するとオーステナイトが析出してくる。そこで、Ｂをγ相のＮ含有量とＮｉ含有量に応じて適量添加することで、耐ＳＣＣ性を改善するものである。その理由は、
（１）鋳造時または熱間加工時に起こるα相→γ相変態時にＢの溶解度が低いγ相からＢが吐き出され、隣り合うα相中のＮと化合して結晶粒界にボロン窒化物を形成する。
（２）生成した粒界ボロン窒化物の近傍のα相は僅かにＮが低くなり、耐食性が極僅か劣化する。
（３）鋭利なき裂が粒界に進展してきた際、耐孔食性が劣化した部位は腐食を広げさせ、き裂の応力拡大係数を低下させるので、き裂進展が遅れ耐ＳＣＣ性が向上するものである。
【０００８】
上述したように、二相系では高温ではフェライトが安定で、熱間加工温度領域まで低下するとオーステナイトが析出してくる。その際オーステナイト相で溶解度の低いＢがオーステナイトから粒界に吐出され、結晶粒界にＢＮを形成させる。ＢＮの析出はフェライト相のＮにより成り、ＢＮが析出した近傍のフェライトの耐孔食性が下がる。き裂が到達際、僅かに耐孔食性が劣化した部位が滑らかに腐食され、応力拡大係数を低下させる結果き裂進展を遅らせ、耐ＳＣＣを改善されるものである。
【０００９】
【発明の実施の形態】
以下、本発明に係る化学成分組成の限定理由について述べる。
Ｃ：≦０．０３％
Ｃは、オーステナイト生成元素であり、かつ強度の向上に必要が元素である。しかし、含有量が多すぎると、炭化物が粒界析出するようになり耐食性および靱性が劣化し易くなるため、その上限を０．０３％とした。
Ｓｉ：０．１５〜１．００％
Ｓｉは、溶鋼の脱酸に必要な元素である。そのためには、０．１５％以上が必要である。しかし、１．００％を超える添加は、σ相が析出し易くなり耐食性や靱性が劣化し易くなる。従って、その範囲を０．１５〜１．００％とした。
【００１０】
Ｍｎ：０．１５〜１．５０％
Ｍｎは、Ｓｉと同様に、溶鋼を脱酸するために添加する。しかし、０．１５％未満ではその効果がなく、また、１．５０％を超える添加は、コスト上昇を招く。従って、その範囲を０．１５〜１．５０％とした。
Ｐ：≦０．０３５％
Ｐは、不純物として少ない方が好ましいが、しかし、０．０３５％を超えると溶接性が劣化することから、その上限を０．０３５％とした。
【００１１】
Ｓ：≦０．０１０％
Ｓは、Ｐと同様に、不純物として少ない方が好ましいが、しかし、０．０１０％を超えると熱間加工性が劣化させることから、その上限を０．０１０％とした。
Ｎｉ：３〜６．５％
Ｎｉは、二相組織を得るために必要な元素である。しかし、３％未満ではその効果が充分に得られず、また、６．５％を超える添加はコストに見合う特性改善効果が得られない。従って、その範囲を３〜６．５％とした。
【００１２】
Ｃｒ：２１〜２７％
Ｃｒは、耐食性を向上させるために必要が元素である。しかし、２１％未満ではその効果が充分でなく、また、２７％を超える添加はσ相が析出し易くなり耐食性や靱性が劣化し易くなるため、その範囲を２１〜２７％とした。
Ｍｏ：１〜３．５％
Ｍｏは、耐食性を向上させる元素である。しかし、１％未満ではその効果が充分でなく、また、３．５％を超える添加はσ相が析出し易くなり耐食性や靱性が劣化し易くなるため、その範囲を１〜３．５％とした。
【００１３】
Ｎ：０．１〜０．２％
Ｎは、二相系として耐食性と強度を向上させるために添加する。しかし、０．１％未満ではその効果は充分でなく、０．２％を超えると熱間加工性を劣化させることから、その範囲を０．１〜０．２％とした。
Ａｌ：０．００４〜０．０４０％
Ａｌは、脱酸を目的として添加する。しかし、０．００４％未満ではその効果は得られず、また、０．０４０％を超える添加はＡｌＮとして析出し耐食性を劣化させるため、その範囲を０．００４〜０．０４０％とした。
【００１４】
γ率：０．３０〜０．６５
γ率は、二相系ステンレス鋼の強度、靱性および耐食性の調和をはかるものである。０．３０未満では靱性が劣化して、また、０．６５を超えると熱間加工性が著しく劣化することから、その範囲を０．３０〜０．６５とした。
Ｂ：Ｂｃａｌ  −５〜Ｂｃａｌ  ＋５ｐｐｍ
Ｂは、耐ＳＣＣ性を向上させるために必要な元素である。しかし、Ｂｃａｌ  −５未満ではその効果が得られず、また、Ｂｃａｌ  ＋５を超える添加は、粒界ＳＣＣを引起し、耐ＳＣＣ性が劣化する。従って、その範囲をＢｃａｌ  −５〜Ｂｃａｌ  ＋５ｐｐｍとした。
【００１５】
Ｃａ：≦０．０１％
Ｃａは、熱間加工性改善のために添加する。しかし、０．０１％を超えると耐食性が劣化するので、その上限を０．０１％とした。
Ｃｕ：≦０．８％、Ｗ：≦１％の１種以上
Ｃｕは、耐食性をより向上させるために添加する。しかし、０．８％を超える添加は、熱間加工性を劣化させるので、その上限を０．８％とした。
Ｗは、Ｃｕと同様に、耐食性をより向上させるために添加する。しかし、１％を超える添加は、熱間加工性を劣化させるので、その上限を１％とした。
【００１６】
【実施例】
以下、本発明について実施例によって具体的に説明する。
表１に示す化学成分の鋼を１００ｋｇ真空誘導溶解炉にて溶製し、試験鋼塊を１１５０〜９００℃で外径２０ｍｍに鍛伸し、平行部外径が５ｍｍの単軸引張型応力腐食割れ試験片を作製し供試材とした。その供試材について応力腐食割れ試験を実施した。応力腐食割れ試験としては、ＪＩＳ  Ｇ  ０５７６、沸騰４２％塩化マグネシウム応力腐食割れ試験方法に準拠して試験を実施し、負荷応力３４３ＭＰａにて破断時間により優劣を評価した。その結果を表１に示す。この表１に示すように、本発明鋼は、比較鋼であるＢ量が本発明条件から外れている場合に比較して、２倍以上の破断時間が増加していることが判る。
【００１７】
【表１】
2004360035.tif 000002
【００１８】
【発明の効果】
以上述べたように、本発明によると、特に応力腐食割れ性が必要とされる二相系ステンレス鋼の用途において長寿命化に貢献でき、製造コストおよびランニングコストの低減が実現可能となる等極めて優れた効果を奏するものである。